(57)【要約】      （修正有）【課題】ビス−２−ヒドロキシエチルテレフタレート（ＢＨＥＴ）を使用する上での問題点を引き起こす原因を解消し、搬送性など取扱い性が良好であり、且つ安定したポリエチレンテレフタレートの品質が得られるＢＨＥＴのペレットを提供する。【解決手段】ポリエチレンテレフタレート廃棄物から再生され、ペレットの長径、短径、および高さそれぞれの長さの合計が５ｍｍ以上５０ｍｍ以下であり、ペレット化し取り出した際のペレット温度が３５℃以下であるビス−２−ヒドロキシエチルテレフタレートのペレット。【選択図】なし【特許請求の範囲】
【請求項１】
ポリエチレンテレフタレート廃棄物から再生されたビス−２−ヒドロキシエチルテレフタレートのペレットであって、ペレットの長径、短径、および高さそれぞれの長さの合計が５ｍｍ以上５０ｍｍ以下であって、ビス−２−ヒドロキシエチルテレフタレートをペレット化し取り出した際のペレット温度が３５℃以下であることを特徴とするビス−２−ヒドロキシエチルテレフタレートペレット。
【請求項２】
ポリエチレンテレフタレート廃棄物から再生されたビス−２−ヒドロキシエチルテレフタレートのペレットであって、該ペレット集合体に荷重を掛けた際に発生する固着ペレットの重量が全重量の３０重量％以下であることを特徴とする請求項１記載のビス−２−ヒドロキシエチルテレフタレートペレット。
【請求項３】
請求項１または２記載のビス−２−ヒドロキシエチルテレフタレートペレットを重縮合反応してポリエステルを製造するに際し、該ペレットを溶解槽に供給し、ビス−２−ヒドロキシエチルテレフタレートの融点以上、分解開始温度未満の温度で溶融した後、重縮合反応槽に移送して触媒の存在下で重縮合反応させることを特徴とするポリエチレンテレフタレートの製造方法。
【発明の詳細な説明】
【技術分野】
【０００１】
本発明は、ポリエチレンテレフタレート（以下ＰＥＴ）廃棄物からケミカルリサイクルにより再生したビス−２−ヒドロキシエチルテレフタレート（以下ＢＨＥＴ）ペレット及びそのＢＨＥＴペレットを原料とするＰＥＴの製造方法に関するものである。
【背景技術】
【０００２】
ポリエステルは優れた機能を有することから今日までにあらゆる分野への広がりを見せており、例えば衣料用途や産業資材用途向け繊維、フィルム、ボトル、その他種々の成型体用樹脂等に利用されている。その中でも汎用性、実用性に優れるとしてＰＥＴの利用程度が特に高いが、一方でその消費量も年々増加の一途を辿っており、今後更に消費量は増加していくものと予測されている。近年環境問題が叫ばれる中、ＰＥＴ廃棄物のリサイクルの割合を上げることは急務である。
【０００３】
リサイクル技術の中で、ＰＥＴ廃棄物を再生する方法は大きく２つに分類できる。１つ目は廃棄物中から金属等のＰＥＴ以外の異物を取り除いた後、一旦溶融状態にし、再成形するマテリアルリサイクル法。２つ目はＰＥＴからテレフタル酸（以下ＴＰＡ）やジメチレンテレフタレート（以下ＤＭＴ）などの原料まで解重合する方法や、ＢＨＥＴに代表される低重合体まで解重合する方法などで知られるケミカルリサイクル法である。
【０００４】
ＰＥＴ樹脂の消費量の中でその大部分を占めるものがボトル用途である。そのためリサイクル技術としてはＰＥＴ廃棄物をボトルとして再製品化することが最も重要かつ注目されるところであるが、ここでボトルなどの食品用途としてＰＥＴ廃棄物を再生する場合には、不純物が少ない高純度の樹脂を得ることが必須の課題となる。これらを考慮すると、先に述べたマテリアルリサイクル法は、新規の原料を使用しないため比較的少ないエネルギーで実施可能だが、反面不純物を完全に除去することが難しく、高純度の樹脂を得るには適さない。対してケミカルリサイクル法はＰＥＴを解重合するために水やメタノール、エチレングリコール（以下ＥＧ）など新規に原料を供給する必要はあるものの、一旦原料や低重合体段階まで分解するため蒸留や精製を行うことが容易であり、高純度の樹脂を得ることに好適である。
【０００５】
ＰＥＴのケミカルリサイクル技術に関しては過去から種々の検討がなされているが、例えば解重合を経てＴＰＡやＤＭＴなどの原料を得た場合、汎用性には優れるものの、再びＰＥＴを製造する際に、新規にＥＧを供給し一旦ＢＨＥＴを得る必要があるなど時間が掛かる上、エネルギー面でも不利である。これに対し解重合を経てＰＥＴの低重合体であるＢＨＥＴを得た場合は、ＢＨＥＴを直接重縮合反応させＰＥＴを製造することができるため、合理的且つエネルギー面でも有利である。
【０００６】
ＰＥＴを解重合してＢＨＥＴを得る技術は、例えば特許文献１や特許文献２、特許文献３で開示されている。当該公知技術はＢＨＥＴの製造方法に関するものであり、具体的にはＢＨＥＴの精製技術、品質向上、生産効率向上、収率向上などである。しかしこれら公知技術は高純度のＢＨＥＴを得ることには注視しているものの、ＢＨＥＴの取扱い性に関しては考慮されていない。
【０００７】
取扱い性を向上させることは生産効率向上を狙う上でも重要な課題の一つであるが、特許文献１や特許文献２で開示されている技術で製造されたＢＨＥＴについて検証した結果、保管容器内で容易に固着が発生することが判明している。すなわち、ＢＨＥＴ製造後直ぐに使用する場合は問題にならないが、長期間保管することは実質的に不可能であり、取扱い性については満足できるものではなく、生産効率向上は実質的に困難である。仮に固着したＢＨＥＴを使用してＰＥＴを製造する場合、重合反応系内への仕込み作業など作業効率が低下するばかりでなく、搬送性が悪化して輸送用配管の詰まりなど設備トラブルの誘発、計量性や溶解性の低下や溶解が長時間化してＰＥＴ品質が低下するなど、多くの問題を引き起こす。
【０００８】
またＢＨＥＴを一旦固体として取り出す際の粒子形状についても開示されており、例えば特許文献３では針状結晶のまま粉体で取り出すとの記載がある。しかしながら粉体のものは吸湿し易くＢＨＥＴの固着発生を助長する可能性がある他、搬送性の悪化により輸送配管内に付着し、詰まりなど設備トラブルを誘発する可能性もある。
【特許文献１】特開２００３−５５３００号公報（発明が解決しようとする課題）
【特許文献２】特開２０００−１６９６２３号公報（発明が解決しようとする課題）
【特許文献３】特開２００８−８８０９６号公報（課題を解決するための手段）
【発明の開示】
【発明が解決しようとする課題】
【０００９】
本発明は、ＢＨＥＴを使用する上での問題点を引き起こす原因を解消し、搬送性や計量性など取扱い性が良好であり、且つ安定したＰＥＴの品質が得られるＢＨＥＴを提供することを課題としている。
【課題を解決するための手段】
【００１０】
本発明は上記従来技術では解決できなかった課題を解決するために鋭意検討した結果、本発明に到達した。
【００１１】
すなわち本発明は、ポリエチレンテレフタレート廃棄物から再生されたビス−２−ヒドロキシエチルテレフタレートのペレットであって、ペレットの長径、短径、および高さそれぞれの長さの合計が５ｍｍ以上５０ｍｍ以下であって、ビス−２−ヒドロキシエチルテレフタレートをペレット化し取り出した際のペレット温度を３５℃以下とすることにより達成できる。
【００１２】
なお、本発明において「ペレット」とはＢＨＥＴ結晶物（粉末）の集合体であり、長径、短径、高さのうち２つ以上が概ね１ｍｍ以上の大きさを持つ粒子状物を示している。
【発明の効果】
【００１３】
本発明により、従来のＢＨＥＴペレットで問題視されていた搬送性や計量性など取扱い性が飛躍的に改善し作業効率が極めて良くなる他、ペレットの固着を抑制することにより、安定した溶解性が得られ、すなわちＰＥＴ製造工程での熱履歴にばらつきが生じることなく、安定した品質のＰＥＴを得ることができる。
【発明を実施するための最良の形態】
【００１４】
本発明のＢＨＥＴペレットは、ＰＥＴ廃棄物をＥＧで解重合し、次いで精製することで得られるものである。以下、具体的に説明する。
【００１５】
使用するＰＥＴ廃棄物は、如何なる原料から如何なる方法によって製造されたものでも良く、例えばＴＰＡもしくはＤＭＴとＥＧ、或いはＴＰＡとエチレンオキサイドを原料とし、公知の方法にてエステル化反応もしくはエステル交換反応を行い、次いでＢＨＥＴ及びそのオリゴマーを経て、公知の方法にて重縮合反応して得られたもので良い。また、各用途に合わせ第三成分もしくは添加剤を少量加えたＰＥＴであっても同様に使用できる。ＰＥＴの重縮合反応方法も特に限られるものでは無く、溶融重合、及び固相重合を行った高重合度ＰＥＴであっても良い。更にはＰＥＴ廃棄物の形状についても特に限られるものでは無く、ペレットやフレークなどの粒状物はもとより、繊維、フィルム、ボトル、射出成形品など如何なるものでも良く、またそれらが着色されていても良い。
【００１６】
ＰＥＴ廃棄物を再生するに当っては、必要に応じて破砕、切断を行い工程に適した大きさとするのが良い。また当然のことながら廃棄物である以上、多くはＰＥＴ以外の樹脂や金属などが混入している場合があるが、これらも必要に応じて比重選別、洗浄を行い可能な限り不純物を除いた後に解重合工程に供される。その後ＥＧ及び触媒存在下で解重合し、続いて粗大異物、着色物及び溶存イオンなどを除去後、蒸留、冷却晶析、固液分離、真空蒸発などの各精製工程を経てＢＨＥＴを得ることができる。なお、ＢＨＥＴ精製に関連する工程は上記に限られるものではなく、ＢＨＥＴの品質を損なわない範囲で変更することは可能である。
【００１７】
本発明のＢＨＥＴペレットは長径、短径、及び高さそれぞれの長さの合計が５ｍｍ以上５０ｍｍ以下である必要がある。長径、短径、及び高さそれぞれの長さの合計が５ｍｍ以上であるとペレットとペレットの間に空間ができ接触面積が小さくなるため、ペレットの固着が発生し難くなり、搬送性、計量性、溶解性への影響が無くなるため必要である。また、長径、短径、及び高さのそれぞれの長さの合計が５０ｍｍ以下であると搬送性、計量性が良好となる他、十分な溶解性が得られるため溶解時間長化などの発生が無くなるため必要である。より好ましくは８ｍｍ以上４０ｍｍ以下であり、更に好ましくは１０ｍｍ以上３０ｍｍ以下である。また、長径及び短径は４ｍｍ以上３０ｍｍ以下が好ましく、高さは１ｍｍ以上２０ｍｍ以下が好ましい。更には精製されたＢＨＥＴを冷却固化させ取り出す際に、ペレット温度が３５℃以下となるよう冷却することが必要である。ＢＨＥＴペレット温度が３５℃以下であるとペレットの固着が発生し難くなり、搬送性、計量性、溶解性が良好となるため必要である。より好ましくは３０℃以下であり、更に好ましくは２５℃以下である。なお、ペレットの冷却方法については公知の方法の何れも採用可能であり、特に限られるものではない。また、ペレットの形状についても特に限られるものはないが、ペレットの冷却効率や溶解性を考慮すると円柱状、もしくは円盤状であることが好ましい。
【００１８】
なお、本発明におけるペレット温度とは、ＢＨＥＴペレットを、ペレット化設備から排出されたところで直ぐに容器（円筒型、底部直径＝１００ｍｍ，高さ＝１５０ｍｍ）にすりきり一杯取り、デジタル温度計をペレットの入った容器内に挿入し、３０秒間経過した後に測定した値を示す。
【００１９】
本発明のＢＨＥＴペレットは、ペレット集合体に所定条件で荷重を掛けた際に発生する固着ペレットの重量がペレット全重量の３０重量％以下である必要がある。固着ペレットの重量が全重量の３０重量％以下であると、ＢＨＥＴ溶解槽への仕込み作業などの効率が良く、搬送性も良好なため輸送用配管内での詰まりが無いため、設備面のトラブルを回避できる他、計量性、溶解性も良好となる。より好ましくは２０重量％以下であり、更に好ましくは１０重量％以下である。
【００２０】
なお、本発明において「固着」とは２粒以上のペレット同士が固着して１つの固まりを成している状態を示している。
【００２１】
更に、上記ＢＨＥＴペレットを重縮合反応してポリエステルを製造するに際し、該ペレットを溶解槽に供給し、ＢＨＥＴの融点以上、分解開始温度未満の温度で溶融した後、重縮合反応槽に移送して触媒の存在下で重縮合反応させることが好ましい。分解開始温度未満の温度で溶解すると熱による影響が小さく色調が良好なポリマーが得られるため好ましい。更に溶解時間短縮を考慮した場合はＢＨＥＴの融点から２０℃以上高い温度で溶解することがより好ましく、また、更に色調良好なポリマーを得るためにはＢＨＥＴの分解開始温度から１０℃以上低い温度で溶解することがより好ましい。例えば単量体のＢＨＥＴであると１１０℃以上１８０℃未満での溶解が好ましく、より好ましくは１３０℃以上１７０℃以下である。
【００２２】
なお、本発明のＢＨＥＴペレットを重縮合反応してＰＥＴを製造するに際し、搬送性向上や、加水分解による重縮合反応性低下及びＰＥＴ品質低下などを抑制する観点から、ＢＨＥＴペレットは含水量が１０００ｐｐｍ以下のものを使用したほうが良い。１０００ｐｐｍ以上の含水量の場合は、使用する前に乾燥して水分を除去することが好ましい。
【実施例】
【００２３】
以下、実施例を挙げて本発明を更に詳細に説明する。なお、実施例の主な数値は以下の方法で算出した。
（１）ペレット温度の測定法
ＢＨＥＴペレットを、ペレット化設備から排出されたところで直ぐに容器（円筒型、底部直径＝１００ｍｍ，高さ＝１５０ｍｍ）にすりきり一杯取り、デジタル温度計をペレットの入った容器内に挿入する。３０秒間経過した後、その時のペレット温度を測定する。
（２）固着ペレットの重量割合（固着率）
円筒状の容器に、底面直径の２倍の長さと同じ高さまでＢＨＥＴペレットを充填し、その上に２００ｇ／ｃｍ２の荷重をステンレス製円板を用いて掛け、温度４０℃、湿度３０％の雰囲気下で２４時間放置後、容器を反転しＢＨＥＴペレットを一旦取り出す。固着したペレットを分別してその重量を測定して、全ＢＨＥＴペレットの重量で除したその値を固着率とした。
（３）配管内ＢＨＥＴ堆積率（搬送性判断の指標）
ＢＨＥＴペレットを、図１に示すＳＵＳ製配管で風送処理した際の堆積率を測定した。具体的には、図１−２の手動コックを閉めた状態で、１ｋｇのＢＨＥＴペレットを図１−１のペレット投入口から仕込み、図１−３の窒素ガス流入口から風速２０ｍ／ｓの窒素ガスを流入し、図１−２の手動コックを開ける。その後３０分間連続的に風送処理を行った後、図１−２の手動コックを閉じ、窒素ガスの流入を止める。装置を反転し、図１−１のペレット投入口からＢＨＥＴペレットを取出し、重量を測定する。風送処理後の重量を最終取出量とし、初期投入量（１ｋｇ）と最終取出量からＢＨＥＴの配管内への堆積率を算出した（小数点以下四捨五入）。なおこのとき堆積率が３％以下のものを合格とした。
（４）ペレット計量誤差の測定法
１００ｋｇのＢＨＥＴペレットを貯槽に投入し２４時間放置、その後ロータリーバルブにて１０ｋｇ／分の能力にて排出を行う際の、１分間当りで排出されたＢＨＥＴ量を測定。これを５回繰返し、基準値１０ｋｇに対する誤差の最大値を計量誤差とした。なお、このとき計量誤差が１．０ｋｇ以下のものを合格とした。
（５）ペレット溶融時間
ＢＨＥＴペレット（（株）ペットリバース製，９５％以上単量体）２６５０ｋｇを、溶解槽（容積＝５ｍ３，内径＝２０００ｍｍ，直胴部＝２０００ｍｍ）に一度に供給し、所定の温度まで昇温しながら溶解し、またＢＨＥＴペレットの溶解は撹拌機を手動で回転させ、溶解状態を確認しながら実施した。これに際し、ＢＨＥＴペレット供給完了時点から撹拌機が引っ掛かることなく連続して３６０°回転した時点までを溶解時間とした。なお、このとき溶解時間が２４０分以内のものを合格とした。
（６）ポリエステルチップ色調測定方法
スガ試験機（株）製ＳＭ−Ｔを用い、ポリエステルチップの色調（Ｌ値，ａ値，ｂ値）を測定し、このうちｂ値を指標とした。なお、このときｂ値が７．０以下のものを合格とした。
実施例１
回収したＰＥＴボトルを湿式粉砕機に投入し、粉砕しフレーク化しつつ、同時に洗浄を行った。その後比重分離機にて金属、砂、ガラスなどの比重の大きいものを沈殿させ、上層部からＰＥＴフレークを取り出した。フレークを純粋で濯ぎ、遠心脱水し回収フレークを得た。この回収フレークを、ＥＧと酢酸亜鉛二水和物の混合液中に投入し、解重合反応させた。解重合反応終了後濾過し、浮遊物及び沈殿物を除去し、続いて活性炭、イオン交換樹脂を通過させ不純物を除去した。その後加熱しＥＧを留出し、濃縮ＢＨＥＴを得、これを真空蒸発機に供給し、急速蒸留、冷却凝集させ、精製されたＢＨＥＴペレットを得た。ペレットの長径は５ｍｍ、短径は４ｍｍ、高さは１ｍｍ、それぞれの長さの合計が１０ｍｍである。また、このＢＨＥＴペレットの温度は２５℃であり、固着率は９重量％であった。得られたＢＨＥＴペレットは、ＢＨＥＴ堆積率が０％、ペレット計量誤差が０．５ｋｇと極めて良好であり、優れた結果となった。
【００２４】
上記製法で得られたＢＨＥＴペレット２６５０ｋｇを、窒素で置換した溶解槽に一度に供給し、再度窒素置換した後、溶解槽温度を１５０℃として溶解を行った。なお、使用したＢＨＥＴの含水量は５００ｐｐｍであった。ＢＨＥＴペレットの溶解は撹拌機を手動で回転させ、溶解状態を確認しながら実施。撹拌機が引っ掛かることなく連続して３６０°回った時点で溶解完了とした。溶解時間は１７０分と良好であった。
【００２５】
溶解完了後撹拌機を１００ｒｐｍの回転数で自動回転させ、同時に溶解槽温度を３０分間掛けて２３０℃まで昇温した。得られたＢＨＥＴ溶液２６５０ｋｇを重縮合反応槽（容積＝４ｍ３，内径＝２０００ｍｍ，直胴部＝１０００ｍｍ）に移送し、そのＢＨＥＴ溶液に、得られるＰＥＴ量（ＢＨＥＴ２６５０ｋｇからは２０００ｋｇのＰＥＴが得られる）に対し、三酸化アンチモン３００ｐｐｍ、酢酸コバルト１７０ｐｐｍ、リン酸５５ｐｐｍ、二酸化チタン０．３重量％を添加し、１０〜４０ｒｐｍで攪拌しながら重縮合反応槽温度を２３０℃から２９０℃まで徐々に昇温するとともに、圧力を４０Ｐａまで下げた。その後所定の撹拌トルクに到達したら重縮合反応槽を窒素パージして常圧に戻して重縮合反応を停止させ、ストランド状に吐出して冷却後、直ちにカッティングしてチップ状のポリエステルを得た。得られたポリエステルの色調は、ハンターＬａｂ表色系におけるｂ値にて４．０であり、色調の良好なポリエステルを得た。
実施例２
実施例１と同様のリサイクル方法を用い、固着率が１８重量％のＢＨＥＴペレットを得た。なお、このＢＨＥＴペレットの温度は３５℃であった。得られたＢＨＥＴペレットは、ペレット堆積率が０％と良好であり、またペレット計量誤差は０．９ｋｇと実施例１のものに対してはやや劣るが、満足できる結果であった。
【００２６】
更に実施例１と同様の方法にてポリエステルを得たところ、ＢＨＥＴの溶解時間が１９０分、ポリエステルのｂ値が４．５と良好な結果となった。
実施例３
ＢＨＥＴペレットの温度を１０℃まで冷却した以外は、リサイクル及びポリエステル製造共に実施例１と同様の方法を用いて、ＢＨＥＴペレット及びポリエステルを得た。得られたＢＨＥＴペレットの固着率、ペレット堆積率、ペレット計量誤差、及びＢＨＥＴの溶解時間、ポリエステルのｂ値、何れも良好な結果ではあったが、実施例１と同等の値であり、ＢＨＥＴペレット温度２５℃以下では各特性に差は発生しない結果となった。
実施例４
実施例１と同様のリサイクル方法を用い、ＢＨＥＴペレットの長径は２０ｍｍ、短径は１５ｍｍ、高さは１５ｍｍ、それぞれの長さの合計が５０ｍｍのＢＨＥＴペレットを得た。なお、このＢＨＥＴペレットの温度は２５℃であった。ペレットサイズが大きいため固着は発生しなかった。得られたＢＨＥＴペレットは、ペレット堆積率が０％、ペレット計量誤差が０．１ｋｇと良好であり、満足できる結果であった。
【００２７】
更に実施例１と同様の方法にてポリエステルを得たところ、ＢＨＥＴの溶解時間が２１０分、ポリエステルのｂ値が６．０と良好な結果となった。
実施例５
実施例１と同様のリサイクル方法を用い、ＢＨＥＴペレットの長径は２ｍｍ、短径は２ｍｍ、高さは１ｍｍそれぞれの長さの合計が５ｍｍのＢＨＥＴペレットを得た。なお、このＢＨＥＴペレットの温度は２５℃であった。ペレットサイズが小さいため吸湿し、固着率は３０重量％となった。得られたＢＨＥＴペレットは、ペレット堆積率が３％、ペレット計量誤差が０．７ｋｇと実施例１のものに対してはやや劣るが、何れも満足できる結果であった。
【００２８】
更に実施例１と同様の方法にてポリエステルを得たところ、ＢＨＥＴの溶解時間が２００分、ポリエステルのｂ値が５．０と良好な結果となった。
実施例６
ＢＨＥＴの溶解温度を１８０℃とした以外は、リサイクル及びポリエステル製造共に実施例１と同様の方法を用いて、ＢＨＥＴペレット及びポリエステルを得た。ＢＨＥＴの溶解時間は１５５分と短縮できた。また得られたポリエステルのｂ値は７．０と、実施例１のものに対してはやや劣るが、満足のできる結果であった。
比較例１
実施例１と同様のリサイクル方法を用いＢＨＥＴペレットを得る際、ペレット温度が５０℃となるよう冷却条件を変更した。ＢＨＥＴペレットの固着率は７１重量％と大幅に悪化し、またこれに伴い配管内での詰まりが発生した他、ペレット計量誤差は３．０ｋｇと満足できる結果ではなかった。
【００２９】
更に実施例１と同様の方法にてポリエステルを得たところ、ＢＨＥＴの溶解時間が２７０分、ポリエステルのｂ値が１０．０と、こちらも満足できる結果は得られなかった。
比較例２
実施例１と同様のリサイクル方法を用い、粉体のＢＨＥＴを得た。ＢＨＥＴペレット温度は２５℃であったが、粉体のため吸湿が進み、固着率が４０重量％となった。ペレットの計量誤差は１．０ｋｇと良好であったが、配管内に堆積し易く堆積率は１２％と満足できる結果ではなかった。
【００３０】
更に実施例１と同様の方法にてポリエステルを得たところ、ＢＨＥＴの溶解時間が２１０分、ポリエステルのｂ値が６．０と、こちらは満足できる結果であった。
比較例３
実施例１と同様のリサイクル方法を用い、ペレットの長径は２５ｍｍ、短径は２５ｍｍ、高さは２０ｍｍ、それぞれの長さの合計が７０ｍｍのＢＨＥＴペレットを得た。ペレットサイズが大きいためＢＨＥＴの固着は発生しなかった他、ペレット堆積率は０％と良好であったが、計量が困難な状況であった。
【００３１】
更に実施例１と同様の方法にてポリエステルを得たところ、ＢＨＥＴの溶解時間が２６０分、ポリエステルのｂ値が８．５と、こちらも満足できる結果は得られなかった。
比較例４
ＢＨＥＴの溶解温度を２３０℃とした以外は、リサイクル及びポリエステル製造共に実施例１と同様の方法を用いて、ＢＨＥＴペレット及びポリエステルを得た。ＢＨＥＴの溶解時間は１３０分まで短縮できたが、ＢＨＥＴの分解温度以上で溶解したため得られたポリエステルの色調が悪化。ｂ値が１２．０となり、満足のできる結果は得られなかった。
【００３２】
【表１】
2010111636.tif 000002
【図面の簡単な説明】
【００３３】
【図１】ＢＨＥＴ堆積率測定用装置を示す図である。
【符号の説明】
【００３４】
１：ペレット投入口
２：手動コック
３：窒素ガス流入口
【図１】
2010111636.tif 000003